Brevet FR3053538A1 — publié le 20180105

SOURCE LASER À SEMI-CONDUCTEUR [1] L'invention concerne une source laser à semi-conducteur apte à émettre à au moins une longueur d'onde XL,. L'invention concerne également un procédé de 5 fabrication de cette source laser. [2] Les sources laser à semi-conducteur compatibles avec la technologie CMOS connues comportent un amplificateur optique déposé (ou reporté) sur une couche structurée comportant au moins un composant optique passif. Dans ces sources laser connues, l'amplificateur optique transforme une partie de l'énergie électrique qu'il 10 consomme en chaleur. Pour conserver constantes les caractéristiques d'émission et augmenter la plage de fonctionnement de la source laser, cette chaleur doit être dissipée. La plage de fonctionnement désigne ici une plage de températures à l'intérieur de laquelle le spectre d'émission de la source laser est quasiment constant. Toutefois, dans des sources laser connues compatibles avec la technologie CMOS, la 15 couche structurée est une couche de silice (Si02) à l'intérieur de laquelle, ou sur laquelle, le composant optique passif a été fabriqué. Ainsi l'amplificateur optique est isolé mécaniquement du substrat en silicium par cette couche structurée essentiellement réalisée en silice. Or, la silice est un mauvais conducteur thermique. Par « mauvais conducteur thermique » on désigne ici un matériau dont la conductivité 20 thermique à 20°C est inférieure ou égale à 1,5 W/m/K ou 1,3 W/m/K. Ainsi, dans ces sources laser connues, l'amplificateur optique est également thermiquement isolé du substrat en silicium. Ceci ne favorise pas la dissipation de la chaleur. [3] Par ailleurs, à ce jour, la silice demeure le choix le plus pratique pour fabriquer la couche structurée car elle est facile à déposer et à graver avec les 25 techniques de fabrication développées pour la technologie CMOS (« Complementary Metal Oxide Semi-conductor »). Par exemple, la silice est bien plus pratique à déposer et à graver que le nitrure d'aluminium qui présente un indice de réfraction acceptable pour encapsuler et réaliser des composants optiques passifs. En effet, le dépôt et la gravure du nitrure d'aluminium nécessitent la mise en oeuvre 30 d'équipements spéciaux, ce qui complexifie la fabrication de la source laser. Par contre, le nitrure d'aluminium présente une bonne conductivité thermique. Par « bonne conductivité thermique », on désigne ici une conductivité thermique à 20°C supérieure ou égale à 5 W/m/K et, de préférence, supérieure ou égale à 20 W/m/K et donc bien supérieure à celle de la silice. 35 [004] Plus récemment, une autre solution a été proposée dans l'article suivant : Matthew N. Sysak et Al., « Reduction of hybrid silicon laser thermal impedance using poly Si Thermal shunts », Conference on Optical Fiber Communication - OFC 2011 3053538 2 Collocated National Fiber Optic Engineers Conference OFC/NFOEC, 2011, pages 15041. Par la suite, cet article est désigné par l'abréviation Sysak2011. [005] Plus précisément, cet article, décrit une source laser comportant : - un substrat en silicium s'étendant principalement dans un plan appelé « plan du 5 substrat », - une couche structurée formée sur une face supérieure du substrat en silicium et présentant une face supérieure du côté opposé au substrat en silicium, cette couche structurée comportant : - un composant optique passif choisi dans le groupe composé d'un réflecteur 10 optique et d'un guide d'onde, ce composant optique passif étant encapsulé dans de la silice ou réalisé sur une couche de silice, et - au moins un plot s'étendant depuis une face inférieure, en contact direct avec le substrat en silicium, jusqu'à une face supérieure affleurant la face supérieure de la couche structurée, ce plot étant entièrement réalisé dans un matériau 15 dont la conductivité thermique à 20°C est supérieure à la conductivité thermique à 20°C de la silice pour former un pont thermique à travers la couche structurée, - un amplificateur optique en matériau III-V apte à amplifier le signal optique de longueur d'onde ÀL, qui le traverse lorsqu'il est alimenté, cet amplificateur optique 20 étant directement collé, par collage direct, sur la face supérieure de la couche structurée au-dessus, dans une direction perpendiculaire au plan du substrat, du composant optique passif de manière à ce que le signal optique amplifié par l'amplificateur optique soit réfléchi ou guidé par ce composant optique passif, cet amplificateur optique étant également directement collé, par collage direct, au moins 25 en partie sur la face supérieure du plot pour dissiper la chaleur qu'il génère vers le substrat en silicium. [6] Le collage direct est connu sous le terme anglais de « direct bonding ». Il s'agit d'un collage entre deux matériaux sans présence de matériau supplémentaire comme une colle polymérisable. À faible température, la force de collage est 30 essentiellement due à des forces de Van Der Waals. Après un recuit à plus de 150° ou 400°C, des liaisons covalentes apparaissent entre les faces collées et la force de collage est alors beaucoup plus importante. [7] Dans l'article de Sysak2011, le plot est en polysilicium présente une conductivité thermique à 20°C de l'ordre de 30 W/m/K. Puisque ce plot est 35 directement en contact, d'un côté, avec l'amplificateur optique et, de l'autre côté, avec le substrat en silicium, il forme un pont thermique qui traverse la couche structurée et qui favorise la dissipation de la chaleur de l'amplificateur optique vers le substrat en 3053538 3 silicium. De plus, la solution proposée dans l'article Sysak2011 présente l'avantage de conserver la silice comme matériau utilisé pour la réalisation du composant optique passif. [8] Toutefois, comme le montre la comparaison des graphes de la figure 1 de cet 5 article, pour la même intensité du courant de biais (« bias current » en anglais) et pour la même température de fonctionnement, la puissance de sortie de la source laser qui comporte le plot en polysilicium est réduite. Autrement dit, à cause de l'intégration du plot en polysilicium, la source laser consomme plus de courant pour délivrer la même puissance. L'intégration des plots en polysilicium impacte donc le 10 comportement optique de la source. [9] L'invention vise à remédier à cet inconvénient tout en préservant les avantages de la source laser décrite dans l'article Sysak2011. Elle a donc pour objet une source laser dans laquelle le plot est réalisé en nitrure de silicium (Si3N4). [0010] Dans l'état des connaissances actuelles, il est supposé que l'augmentation 15 des pertes optiques lorsque le plot en polysilicium est utilisé pour dissiper la chaleur vers le substrat en silicium provient en partie du fait que le collage de l'amplificateur optique sur la face supérieure de ce plot présente des caractéristiques inappropriées. Par exemple, il est subodoré que la face supérieure du plot en polysilicium est rugueuse, ce qui se traduit par une force de collage dégradée entre l'amplificateur 20 optique et la face supérieure de la couche structurée. [0011] La source laser revendiquée remédie à ce problème en remplaçant le polysilicium par du nitrure de silicium. Actuellement, une hypothèse pour expliquer les bons résultats obtenus est la suivante :, contrairement au polysilicium, la disparité de la taille des grains à l'intérieur du nitrure de silicium est beaucoup plus faible. Dès 25 lors, à polissage égal, la face supérieure du plot en nitrure de silicium est beaucoup plus lisse et moins rugueuse que la face supérieure d'un plot en polysilicium. Par conséquent, la qualité du collage direct de l'amplificateur optique sur la face supérieure du plot en nitrure de silicium est meilleure. Cela se traduit par une diminution des pertes optiques par rapport au cas où ce même plot aurait été réalisé 30 en polysilicium. De plus, étant donné que la conductivité thermique du nitrure de silicium est similaire à celle du polysilicium, la dissipation de la chaleur de l'amplificateur optique vers le substrat en silicium est aussi efficace que dans la source laser décrite dans l'article Sysak2011. [0012] Comme dans la solution proposée dans l'article Sysak2011, l'utilisation du 35 plot en nitrure de silicium permet de conserver la possibilité de fabriquer le composant optique passif en utilisant de la silice. Ainsi, cette source laser peut être fabriquée en utilisant les mêmes techniques que celles développées pour la 3053538 4 technologie CMOS. La source laser revendiquée présente donc les mêmes avantages que celle décrite dans l'article Sysak2011. [0013] Enfin, l'emploi du nitrure présente un avantage important dans la fabrication des plots pour la dissipation thermique. En effet ce matériau est plus dur que la silice et que le silicium. Le plot en nitrure de silicium joue ainsi en plus le rôle de couche d'arrêt lors du polissage de la face supérieure de la couche structurée. Grâce à cela, le polissage ne peut pas affecter le composant optique passif de la couche structurée. [0014] Les modes de réalisation de cette source laser peuvent comporter une ou plusieurs des caractéristiques suivantes : ^ la source laser comporte un film en silice d'épaisseur supérieure ou égale à 10 nm situé au-dessus d'au moins une partie du composant optique passif et affleurant la face supérieure de la couche structurée de sorte que l'amplificateur optique est également directement collé sur ce film en silice ; ^ le film en silice recouvre la totalité du composant optique passif ; ^ le composant optique passif est un réflecteur optique comportant un empilement, en alternance dans la direction perpendiculaire au plan du substrat en silicium, de couches en silicium et de couches en silice, cet empilement se terminant par une couche en silice qui affleure la face supérieure de la couche structurée et qui constitue en même temps le film en silice ; ^ le composant optique passif est un guide d'onde couplé optiquement à l'amplificateur optique à travers le film en silice par un couplage adiabatique. [0015] Ces modes de réalisation de la source laser présentent en outre un ou plusieurs des avantages suivants : - La présence d'un film en silice situé au-dessus du composant optique passif et qui affleure la face supérieure de la couche structurée améliore le collage direct de l'amplificateur optique sur cette couche structurée par rapport au cas où une zone est laissée vide comme dans la source laser de l'article de Sysak2011. Cela réduit donc encore plus les pertes optiques de la source laser revendiquée. [0016] L'invention a également pour objet un procédé de fabrication de la source laser revendiquée, ce procédé comportant : - la fourniture d'un substrat en silicium s'étendant principalement dans un plan appelé « plan du substrat », - la réalisation d'une couche structurée sur une face supérieure du substrat en 35 silicium et présentant une face supérieure du côté opposé au substrat en silicium, cette couche structurée comportant : - un composant optique passif choisi dans le groupe composé d'un réflecteur 3053538 5 optique et d'un guide d'onde, ce composant optique passif étant encapsulé dans de la silice ou réalisé sur une couche de silice, et - au moins un plot s'étendant depuis une face inférieure, en contact direct avec le substrat en silicium, jusqu'à une face supérieure affleurant la face supérieure 5 de la couche structurée, ce plot étant entièrement réalisé dans un matériau dont la conductivité thermique à 20°C est supérieure à la conductivité thermique à 20°C de la silice pour former un pont thermique à travers la couche structurée, - le collage d'un amplificateur optique en matériau III-V apte à amplifier le signal 10 optique de longueur d'onde ÀL, qui le traverse lorsqu'il est alimenté, cet amplificateur optique étant directement collé, par collage direct, sur la face supérieure de la couche structurée au-dessus, dans une direction perpendiculaire au plan du substrat, du composant optique passif de manière à ce que le signal optique amplifié par l'amplificateur optique soit réfléchi ou guidé par ce composant optique passif, cet 15 amplificateur optique étant également directement collé, par collage direct, au moins en partie sur la face supérieure du plot pour dissiper la chaleur qu'il génère vers le substrat en silicium, dans lequel, lors de la réalisation de la couche structurée, le plot est réalisé en nitrure de silicium 20 [0017] Les modes de réalisation de ce procédé de fabrication peuvent comporter la caractéristique suivante : la réalisation de la couche structurée comporte : - la gravure d'une cavité dans une couche en nitrure de silicium directement déposée sur le substrat en silicium, cette gravure laissant subsister au moins un plot en nitrure de silicium qui s'étend autour de la cavité, 25 - la réalisation du composant optique passif à l'intérieur de cette cavité, puis - le dépôt d'un film de silice qui recouvre à la fois la face supérieure du plot en nitrure de silicium et le composant optique passif réalisé dans la cavité, puis - le polissage de la face supérieure de la couche structurée en utilisant la face supérieure du plot comme butée d'arrêt du polissage. 30 [0018] Ces modes de réalisation du procédé de fabrication présentent en outre l'avantage suivant : - Étant donné que le nitrure de silicium est plus dur que la silice et le silicium, le plot en nitrure de silicium permet d'arrêter précisément le polissage à la hauteur souhaitée, ce qui empêche tout polissage excessif susceptible d'endommager le 35 composant optique passif. 3053538 6 [0019] L'invention sera mieux comprise à la lecture de la description qui va suivre, donnée uniquement à titre d'exemple non limitatif et faite en se référant aux dessins sur lesquels : - la figure 1 est une illustration schématique, en coupe verticale, d'une source laser à 5 émission verticale (perpendiculaire au substrat) de type VCSEL (« Vertical Cavity Surface Emitting Laser »); - la figure 2 est un organigramme d'un procédé de fabrication de la source laser de la figure 1 ; - les figures 3 à 9 sont des illustrations schématiques, en coupe verticale, de 10 différentes étapes de fabrication de la source laser lors de la mise en oeuvre du procédé de la figure 2 ; - les figures 10 et 11 sont des illustrations schématiques, en coupe verticale, de deux autres modes de réalisation possibles de la source laser. [0020] Dans ces figures, les mêmes références sont utilisées pour désigner les 15 mêmes éléments. Dans la suite de cette description, les caractéristiques et fonctions bien connues de l'homme du métier ne sont pas décrites en détail. [0021] Un exemple préféré de réalisation va maintenant être décrit dans le cas particulier d'une source laser à émission verticale réalisée sur substrat de silicium à l'aide de technologies compatibles avec la technologie CMOS (Complementary Metal 20 Oxide Semiconductor). [0022] La figure 1 représente une source laser 2 connue sous l'acronyme VCSEL (« Vertical Cavity Surface Emitting Laser ») ou diode laser à cavité verticale émettant en surface. L'architecture et le fonctionnement général d'une telle source laser est bien connue et seuls les détails nécessaires à la compréhension de l'invention sont 25 décrits ici. Une telle source laser émet un signal optique cohérent à une longueur d'onde XL, typiquement comprise entre 1250 nm et 1650 nm. [0023] Dans la figure 1, la source laser 2 est représentée en coupe verticale le long d'un plan vertical XZ. Dans cette figure et les suivantes, la direction verticale est représentée par la direction Z d'un repère orthogonal XYZ. Les directions X et Y sont 30 des directions horizontales. Par la suite, dans ce texte, les termes tels que « supérieur », « inférieur », « haut », « bas », « dessus », « dessous » sont définis par rapport à la direction Z. Dans cette figure 1 et les suivantes, les différents éléments de la source laser ne sont pas représentés à l'échelle pour améliorer la lisibilité de ces figures. [0024] La source laser 2 comporte, en partant du bas vers le haut : - un substrat massif 4 en silicium qui s'étend principalement dans un plan horizontal appelé « plan du substrat », 3053538 7 - une couche structurée 6 directement déposée sur le substrat 4, - un amplificateur optique 8 directement déposé sur la couche structurée 6, et - un réflecteur supérieur 10 déposé sur l'amplificateur optique 8. [0025] Dans cette description, l'expression « couche en matériau X » ou « réalisé en 5 matériau X » signifie que la couche ou l'élément est composé à plus de 95 % ou 98 % en masse du matériau X. [0026] Typiquement, l'épaisseur du substrat 4 est supérieure ou égale à 250 lm ou 500 lm. Ici, l'épaisseur du substrat 4 est de 725 lm. [0027] L'épaisseur de la couche 6 dépend de la longueur d'onde XL,. Typiquement, 10 l'épaisseur de la couche structurée 6 est inférieure à 2,5 lm. Par exemple, son épaisseur peut être supérieure à 100nm ou 500 nm. Par exemple, l'épaisseur de la couche structurée 6 est égale à 1 lm à plus ou moins 15 % près. La couche structurée 6 s'étend depuis une face inférieure horizontale 16 du substrat 4 jusqu'à une face supérieure horizontale 14 située du côté opposé au substrat 4. 15 [0028] La couche structurée 6 comporte un ou plusieurs composants optiques passifs. Ici, l'un de ces composants optique passifs est un réflecteur inférieur 20. le réflecteur 20 forme avec le réflecteur 10 une cavité optique à l'intérieur de laquelle résonne le signal optique à la longueur d'onde XL, avant d'être émis par la source laser 2. 20 [0029] Typiquement, le réflecteur 20 est un miroir de Bragg ou un réseau de Bragg. Il est donc formé par un empilement, dans la direction Z, en alternance, d'une couche à faible indice de réfraction et d'une couche à fort indice de réfraction. Ici, le réflecteur 20 est formé d'un empilement, en alternance, d'une couche 24 en silicium amorphe et d'une couche 26 en silice (Si02). Typiquement, l'épaisseur de chaque couche 24, 26 25 est proportionnelle à la longueur d'onde XL,. Par exemple, l'épaisseur de chacune de ces couches 24, 26 est égale à XL,/(4n,) où n, est l'indice de réfraction de l'i-ème couche. Le nombre de fois où l'alternance des couches 24, 26 est répétée dans l'empilement est évalué entre 2 et 4 alternances et démie. Ici, pour simplifier la figure 1 et les suivantes, seules quelques couches 24 et 26 ont été représentées. 30 [0030] La couche structurée 6 comporte aussi un plots 30 en nitrure de silicium stoechiométrique (Si3N4). Ici, dans un plan horizontal, ce plot 30 entoure complètement le réflecteur 20. Le plot 30 s'étend verticalement, depuis une face inférieure qui repose directement sur la face 16 du substrat 4 jusqu'à une face supérieure affleurant la face 14. Ici, la face supérieure du plot 30 est contenue dans le 35 plan horizontal dans lequel s'étend la face supérieure 14. [0031] Le plot 30 traverse donc verticalement de part en part la couche structurée 6. Pour rappel, la conductivité thermique du nitrure de silicium à 20°C est supérieure ou 3053538 8 égale à 24 W/m/K et, généralement, égale à 30 W/m/K à plus ou moins 15 % près. Sa conductivité thermique est donc très supérieure à la conductivité thermique de la silice qui est de l'ordre de 1,3 W/m/K et sensiblement égale à celle du polysilicium. Le plot 30 forme donc un pont thermique qui relie directement la face supérieure 14 au 5 substrat 4 car sa résistance thermique est très inférieure à celle du réflecteur 20. [0032] La couche structurée 6 comporte aussi un film 32 en silice uniquement interposée entre le réflecteur 20 et la face 14. Ce film 32 affleure la face 14. Ce film 32 forme un tampon apte à absorber l'hydrogène libéré lors du collage direct de l'amplificateur optique 8 sur la face 14. 10 [0033] Ici, l'épaisseur du film 32 est supérieure ou égale à 10 nm ou 50 nm et, de préférence, comprise entre 50 nm et 100 nm ou entre 75 et 100 nm. [0034] L'amplificateur optique 8 amplifie le signal optique à la longueur d'onde XL, qui résonne dans la cavité optique délimitée par les réflecteurs 10 et 20 lorsqu'il est alimenté. Un tel amplificateur optique est plus connu sous l'acronyme SOA (« Semi- 15 conductor Optical Amplifier »). À cet effet, il comporte une région active 40 interposée entre une électrode inférieure 42 et une électrode supérieure 44. [0035] La région active 40 est formée d'un ou plusieurs puits quantiques en matériau III-V. Par exemple, la région active 40 est formée d'un empilement, dans la direction Z, en alternance, de couches en InGaAs et de couches en GaAs. 20 [0036] Les électrodes 42 et 44 sont par exemple réalisées en GaAs. L'électrode 42 présente un dopage de signe opposés à l'électrode 44. De plus, la largeur de l'électrode 42 dans au moins une direction horizontale est supérieure à la largeur, dans la même direction, de la région active 40 et de l'électrode 44. Ainsi, l'électrode 42 dépasse, ici dans la direction X, des deux côtés de la région active 40. Par 25 exemple, l'électrode 42 dépasse la région active, dans la direction X, d'au moins 10 lm ou 30 lm. Ici, l'électrode 42 dépasse de 50 lm de chaque côté de la région active. De la même façon, l'électrode 42 dépasse de la région active dans la direction Y. [0037] L'électrode 42 est directement collée, par collage direct, sur la face 30 supérieure 14 au-dessus du réflecteur 20. Plus précisément, l'électrode 42 est directement collée sur le film 32 et sur la face supérieure du plot 30. Typiquement, l'électrode 42 recouvre complètement le film 32 et s'étend directement sur la face supérieure du plot 30 sur une distance supérieure ou égale à 5 lm et, de préférence, supérieure ou égale à 10 lm ou 20 lm. Ici, l'électrode 42 s'étend sur la face 35 supérieure du plot 30, de chaque côté du réflecteur 20 et dans les directions X et Y sur une distance supérieure à 50 lm. 3053538 9 [0038] Des prises de contact électrique, non représentées sur les figures, viennent directement en contact mécanique sur les extrémités de l'électrode 42 qui dépassent pour appliquer un potentiel sur cette électrode 42. De façon similaire, au moins une prise de contact électrique, non représentée sur les figures, vient directement en 5 contact mécanique sur l'électrode 44 pour appliquer un autre potentiel sur cette électrode 44. La différence de potentiels appliquée entre les électrodes 42 et 44 permet d'alimenter la région active 40. [0039] Le réflecteur 10 est directement déposé sur l'électrode 44. Ce réflecteur 10 a une structure similaire (par exemple un cristal photonique) ou identique à celle déjà 10 décrite pour le réflecteur 20. [0040] Lorsque la région active 40 est alimentée, une partie de l'énergie électrique consommée est transformée en chaleur. Ici, cette chaleur se propage par conduction thermique à travers l'électrode 42 et le plot 30 jusqu'au substrat 4. Cela limite ainsi l'échauffement de l'amplificateur optique 8 et limite la dérive en température des 15 caractéristiques de fonctionnement de la source laser 2. De plus, puisque le plot 30 est en nitrure de silicium et non pas en polysilicium la qualité du collage direct de l'amplificateur optique 8 sur la face 14 est améliorée, ce qui limite les pertes optiques. [0041] Un procédé de fabrication de la source laser 2 va maintenant être décrit en référence aux figures 2 à 9. 20 [0042] Ce procédé débute par une étape 50 de fourniture du substrat 4 en silicium. [0043] Ensuite, lors d'une étape 52, la couche structurée 6 est réalisée directement sur la face supérieure 16 du substrat 4. [0044] Pour cela, lors d'une opération 54, une couche 56 (figure 3) de nitrure de silicium est directement déposée sur la face supérieure 16 du substrat 4. Par 25 exemple, elle est déposée par la technique connue sous l'acronyme LPCVD (« Low Pressure Chemical Vapor Deposition »). Ce dépôt peut éventuellement être répété pour atteindre l'épaisseur requise pour la couche 56. L'épaisseur de la couche 56 est égale à l'épaisseur du plot 30. [0045] Lors d'une opération 58, un masque 60 (figure 4) en résine est réalisé sur la 30 couche 56. A cet effet, une couche de résine est déposée puis une partie de cette couche est éliminée à l'emplacement où doit être gravée une cavité dans la couche 56. [0046] Lors d'une opération 62, la couche 56 est gravée à travers le masque 60 pour former une cavité 64 (figure 5) dans la couche 56. Cette cavité 64 traverse de part en 35 part la couche 56. Ici, le fond de la cavité 64 est formé par la face supérieure 16 du substrat 4. Les parties non gravées de la couche 56 forment alors le plot 30 qui s'étend tout autour de la cavité 64. 3053538 10 [0047] Lors d'une opération 66, le masque 60 est éliminé (figure 6). [0048] Lors d'une opération 68, le réflecteur 20 est réalisé à l'intérieur de la cavité 64. Pour cela, les couches 24 et 26 du réflecteur 20 sont déposées les unes après les autres pour former l'empilement de couches qui constitue ce réflecteur 20 5 (figure 7). Lors de cette opération, les couches 24 et 26 sont déposées sur l'ensemble de la surface du substrat 4. Elles s'étendent donc de part et d'autre de la cavité 64. De plus, chaque couche 24, 26 présente, avant de s'étendre sur le fond de la cavité 64, des sections sensiblement parallèles aux parois verticales de cette cavité 64. Ces sections améliorent le fonctionnement du réflecteur 20 par rapport au 10 cas d'un réflecteur dépourvu de telles sections. Pour simplifier la figure 1, ces sections verticales des couches 24 et 26 ont uniquement été représentées sur les figures 7 à 9. De plus, pour simplifier les figures 7 à 9, le nombre de couches 24, 26 représentées sur ces figures est limité. Toutefois, le nombre de couches 24, 26 déposées lors de l'opération 68 est égal au nombre de couches nécessaires pour 15 former le réflecteur 20. [0049] Lors d'une opération 70, le film 32 en silice est déposé sur la couche 24 la plus haute du réflecteur 20 (figure 7). Comme pour les couches 24 et 26, le film 32 est déposé sur toute la surface du substrat 4 et s'étend donc horizontalement au-dessus du plot 30. À ce stade, l'épaisseur du film 32 peut être supérieure à 20 l'épaisseur finale souhaitée. [0050] Ensuite, lors d'une opération 72, la face supérieure du substrat 4 est polie jusqu'à atteindre et mettre à nu la face supérieure du plot 30 (figure 8). Lors de ce polissage, la face supérieure du plot 30 est utilisée comme butée d'arrêt du polissage. Comme le plot 30 est en nitrure de silicium et qu'il est donc beaucoup plus dur que la 25 silice, lors de la fabrication de la source laser 2, le plot 30 permet de garantir que l'épaisseur de l'empilement du réflecteur 20 et du film 32 ne sera pas réduite, même accidentellement, au-delà de l'épaisseur du plot 30. Le plot 30 permet donc en plus de contrôler précisément l'épaisseur du réflecteur 20 et du film 32 réalisés à l'intérieur de la cavité 64. 30 [0051] À ce stade, l'épaisseur du film 32 est égale à l'épaisseur finale souhaitée. [0052] La réalisation de la couche structurée 6 est terminée à l'issue de l'opération 72 et l'étape 52 s'achève. [0053] Ensuite, lors d'une étape 74, l'amplificateur optique 8 est collé, par collage direct, sur la face 14 de la couche structurée (figure 9). Plus précisément, l'électrode 35 42 est directement collé sur le film 32 et sur la face supérieure du plot 30. Lors de cette étape, le film 32 absorbe l'hydrogène libéré lors de ce collage direct, ce qui 3053538 11 renforce la qualité et donc la force de collage de l'amplificateur optique 8 sur la couche structurée 6. [0054] Le réflecteur 10 peut ensuite être déposé sur le sommet de l'amplificateur optique 8. 5 [0055] On obtient alors la source laser 2. [0056] La figure 10 représente une source laser 80 à cavité résonante horizontale. L'architecture générale d'une telle source laser est bien connue et, par exemple, décrite dans l'article suivant : B. Ben Bakir et al., « Hybrid Si/III-V lasers with adiabatic coupling », 2011. 10 [0057] Dans ce mode de réalisation, la couche structurée 6 est remplacée par une couche structurée 82. La couche 82 est identique à la couche structurée 6 sauf que le composant optique passif réalisé à l'intérieur de la cavité 64 est un guide d'onde 84 en silicium amorphe au moins en partie encapsulé dans une couche 86 en silice. Le guide d'onde 84 guide le signal optique le long d'un axe optique horizontal, par 15 exemple, parallèle à la direction Y. Dans l'exemple de mode de réalisation représenté, le guide d'onde 84 présente une structure connue sous le terme anglais de « Rib waveguide ». Ici, il se compose d'une dalle horizontale 88 qui s'étend le long de l'axe optique et d'une bande 90 directement déposée sur la face supérieure de la dalle 88. Typiquement, la dalle 88 et la bande 90 ne forment qu'un seul bloc continu de matière 20 en silicium. La bande 90 s'étend également principalement le long de l'axe optique de ce guide d'onde 84. [0058] Ici, la face supérieure de la bande 90 affleure la face supérieure 14 de la couche structurée 82. Dans ce mode de réalisation, la silice située de part et d'autre de la bande 90 et qui affleure également la face 14 forme un film de silice qui remplit 25 la même fonction que le film 32 précédemment décrit. [0059] Dans la source laser 80, l'amplificateur optique 8 est remplacé par un amplificateur optique 94. L'amplificateur optique 94 présente une structure similaire à celle de l'amplificateur optique 8, sauf qu'il est en plus conformé pour guider le signal optique à la longueur d'onde ÀL, horizontalement. Ici, les réflecteurs qui sont situés 30 aux extrémités de la cavité horizontale de la source laser 80 et, typiquement, dans le guide d'onde 84, n'ont pas été représentés. Dans ce mode de réalisation, le guide d'onde 84 est couplé optiquement à l'amplificateur optique 94 par un couplage évanescent. [0060] La figure 11 représente une source laser 100 identique à la source laser 80, 35 sauf que la couche structurée 82 est remplacée par une couche structurée 102. La couche structurée 102 est identique à la couche structurée 82 sauf que le guide d'onde 84 est remplacé par un guide d'onde 103. Le guide d'onde 103 est, par 3053538 12 exemple, identique au guide d'onde 84, sauf qu'il est couplé optiquement à l'amplificateur optique 94 par un couplage adiabatique et non plus évanescent. Les couplages adiabatiques sont bien connus. Par exemple, le lecteur peut se référer à l'article suivant pour une description détaillée d'un couplage adiabatique : Amnon 5 Yariv et al., « Supermode Si/III-V hybrid Lasers, optical amplifiers and modulators: proposai and analysis » Optics Express 9147, vol. 14, No. 15, 23/07/2007. À cet effet, dans ce mode de réalisation, la bande 90 est séparée de la face supérieure 14 par un film de silice 104 identique au film 32 précédemment décrit. [0061] De nombreux autres modes de réalisation sont possibles. Par exemple, ce 10 qui a été décrit ici s'applique à tout type de sources laser dans laquelle une région active réalisée dans un matériau III-V est reportée par collage direct sur une couche structurée comportant un ou plusieurs composants optiques encapsulés ou réalisés en silice. Par exemple, ce qui a été décrit s'applique aux sources laser DBR (« Distributed Bragg Reflector laser »), aux sources laser DFB (« Distributed Feed- 15 back laser »), aux anneaux lasers (« Ring laser »), aux sources laser à mode verrouillé (« mode locked laser ») ou aux sources laser réglables («Tunable laser »). [0062] Le composant optique passif n'est pas nécessairement encapsulé dans de la silice. Il peut aussi être réalisé sur une couche de silice et à l'intérieur d'une cavité remplie d'air ou à l'intérieur de laquelle le vide a été réalisé. Dans ce cas, les parois 20 verticales du composant optique passif ne sont pas directement en contact avec de la silice ou un autre matériau solide. Le plot 30 traverse alors la couche de silice sur laquelle est réalisée le composant optique passif. Par exemple, les parois verticales de la cavité à l'intérieur de laquelle est logé le composant optique passif sont celles du plot 30 en nitrure de silicium. Cette situation se rencontre notamment lorsque le 25 composant optique passif est un guide d'onde. A titre d'illustration, cette variante correspond au mode de réalisation décrit en référence à la figure 11 mais dans lequel le film 104 et la silice qui entoure, dans la direction horizontale, le guide d'onde 103 est omise de manière à ce que le guide d'onde 103 repose uniquement sur une couche de silice situé sous lui. 30 [0063] Le réflecteur 20 peut aussi être un cristal photonique. [0064] En variante, si nécessaire, le substrat 4 en silicium peut être aminci. [0065] Dans un autre mode de réalisation, la source laser comporte au moins deux plots ou plus en nitrure de silicium. Dans ce cas, l'amplificateur optique est collé sur les faces supérieures de ces différents plots en nitrure de silicium. 35 [0066] En variante, le film 32 de silice est omis. Par exemple, le film de silice est remplacé par une zone creuse laissée vide comme dans le mode de réalisation décrit dans l'article de Sysak2011. 3053538 13 [0067] Dans une autre variante, la gravure de la cavité 64 est arrêtée avant d'atteindre le substrat 4 en silicium. Dans ce cas, le fond de la cavité est formé par une partie amincie de la couche 56 en nitrure de silicium. Dans une autre variante après le dépôt de la couche nitrure 56, la cavité 64 est arrêtée à l'intérieur le substrat 5 4 en silicium. Dans ce cas, le fond de la cavité 64 se situe en dessous du niveau de la face 16 du substrat 4. [0068] De nombreux autres modes de réalisation de l'amplificateur optique 8 ou 94 sont possibles. Par exemple, l'amplificateur optique peut être réalisé comme décrit dans l'article suivant : Dimitris Fitsios et al. « High-gain 1,3 pm GainNAs 10 semiconductor optical amplifier with enchanced temperature stability for all-optical processing at 10 Gb/s », Applied optics, may 2015 vol. 54, n°1, 1er janvier 2015. [0069] Les électrodes 42 et 44 peuvent être réalisés dans d'autres matériaux III-V. Par exemple, elles peuvent être réalisées en InP. [0070] En variante, l'électrode 42 s'étend directement sur la face supérieure du 15 plot 30 uniquement dans la direction X ou Y. REVENDICATIONS1. Source laser à semi-conducteur apte à émettre à au moins une longueur d'onde cette source laser comportant : - un substrat (4) en silicium s'étendant principalement dans un plan appelé « plan du substrat », - une couche structurée (6 ; 82 ; 102) formée sur une face supérieure du substrat en silicium et présentant une face supérieure (14) du côté opposé au substrat en silicium, cette couche structurée comportant : - un composant optique passif (20 ; 84 ; 103) choisi dans le groupe composé d'un réflecteur optique et d'un guide d'onde, ce composant optique passif étant encapsulé dans de la silice ou réalisé sur une couche de silice, et - au moins un plot (30) s'étendant depuis une face inférieure, en contact direct avec le substrat en silicium, jusqu'à une face supérieure affleurant la face supérieure de la couche structurée, ce plot étant entièrement réalisé dans un matériau dont la conductivité thermique à 20°C est supérieure à la conductivité thermique à 20°C de la silice pour former un pont thermique à travers la couche structurée, - un amplificateur optique (8 ; 94) en matériau III-V apte à amplifier le signal optique de longueur d'onde ÀL, qui le traverse lorsqu'il est alimenté, cet amplificateur optique étant directement collé, par collage direct, sur la face supérieure de la couche structurée au-dessus, dans une direction perpendiculaire au plan du substrat, du composant optique passif de manière à ce que le signal optique amplifié par l'amplificateur optique soit réfléchi ou guidé par ce composant optique passif, cet amplificateur optique étant également directement collé, par collage direct, au moins en partie sur la face supérieure du plot pour dissiper la chaleur qu'il génère vers le substrat en silicium, caractérisé en ce que le plot (30) est réalisé en nitrure de silicium. 2. Source laser selon la revendication 1, dans laquelle la source laser comporte un film (32) en silice d'épaisseur supérieure ou égale à 10 nm situé au-dessus d'au moins une partie du composant optique passif et affleurant la face supérieure (14) de la couche structurée de sorte que l'amplificateur optique est également directement collé sur ce film en silice. 3. Source laser selon la revendication 2, dans laquelle le film en silice recouvre la totalité du composant optique passif. 3053538 15 4. Source laser selon la revendication 2, dans laquelle le composant optique passif est un réflecteur optique (20) comportant un empilement, en alternance dans la direction perpendiculaire au plan du substrat en silicium, de couches (24) en silicium et de couches (26) en silice, cet empilement se terminant par une couche en silice qui 5 affleure la face supérieure de la couche structurée et qui constitue en même temps le film en silice. 5. Source laser selon l'une quelconque des revendications 2 à 3, dans laquelle le composant optique passif est un guide d'onde (103) couplé optiquement à 10 l'amplificateur optique à travers le film en silice par un couplage adiabatique. 6. Procédé de fabrication d'une source laser conforme à l'une quelconque des revendications précédentes, dans lequel le procédé comporte : - la fourniture (50) d'un substrat en silicium s'étendant principalement dans un plan 15 appelé « plan du substrat », - la réalisation (52) d'une couche structurée sur une face supérieure du substrat en silicium et présentant une face supérieure du côté opposé au substrat en silicium, cette couche structurée comportant : - un composant optique passif choisi dans le groupe composé d'un réflecteur 20 optique et d'un guide d'onde, ce composant optique passif étant encapsulé dans de la silice ou réalisé sur une couche de silice, et - au moins un plot s'étendant depuis une face inférieure, en contact direct avec le substrat en silicium, jusqu'à une face supérieure affleurant la face supérieure de la couche structurée, ce plot étant entièrement réalisé dans un matériau 25 dont la conductivité thermique à 20°C est supérieure à la conductivité thermique à 20°C de la silice pour former un pont thermique à travers la couche structurée, - le collage (74) d'un amplificateur optique en matériau III-V apte à amplifier le signal optique de longueur d'onde ÀL, qui le traverse lorsqu'il est alimenté, cet amplificateur 30 optique étant directement collé, par collage direct, sur la face supérieure de la couche structurée au-dessus, dans une direction perpendiculaire au plan du substrat, du composant optique passif de manière à ce que le signal optique amplifié par l'amplificateur optique soit réfléchi ou guidé par ce composant optique passif, cet amplificateur optique étant également directement collé, par collage direct, au moins 35 en partie sur la face supérieure du plot pour dissiper la chaleur qu'il génère vers le substrat en silicium, - caractérisé en ce que, lors de la réalisation (52) de la couche structurée, le plot est 3053 53 8 16 réalisé en nitrure de silicium. 7. Procédé selon la revendication 6, dans lequel la réalisation (52) de la couche structurée comporte : 5 - la gravure (62) d'une cavité dans une couche en nitrure de silicium directement déposée sur le substrat en silicium, cette gravure laissant subsister au moins un plot en nitrure de silicium qui s'étend autour de la cavité, - la réalisation (68) du composant optique passif à l'intérieur de cette cavité, puis - le dépôt (70) d'un film de silice qui recouvre à la fois la face supérieure du plot en 10 nitrure de silicium et le composant optique passif réalisé dans la cavité, puis - le polissage (72) de la face supérieure de la couche structurée en utilisant la face supérieure du plot comme butée d'arrêt du polissage.